(57)【要約】  本開示は、１０，０００以下のＭｗを有する樹脂および導電性種を含む静電インク組成物に関する。またここで開示されるのは、導電性トレースが静電的に印刷された基材であり、該トレースは、１０，０００以下のＭｗを有する樹脂および導電性種を含む。ここでさらに開示されるのは、１０，０００以下のＭｗを有する樹脂および導電性種を含む静電インク組成物の電子写真印刷方法である。【選択図】なし【特許請求の範囲】
【請求項１】
１０，０００以下のＭｗを有する樹脂、および
静電インク組成物の全固形分の少なくとも３０重量％の量の導電性種を含む、静電インク組成物。
【請求項２】
前記導電性種が、カーボンナノチューブ、グラフェンおよび金属から選択される細長い導電性種を含む、請求項１に記載の静電インク組成物。
【請求項３】
前記細長い導電性種が、カーボンナノチューブを含むかまたはカーボンナノチューブである、請求項２に記載の静電インク組成物。
【請求項４】
前記樹脂が、酸性側基を有するポリマーを含む、請求項１に記載の静電インク組成物。
【請求項５】
前記樹脂が、アルキレンモノマーと、アクリル酸およびメタクリル酸から選択されるモノマーとのコポリマーを含む、請求項１に記載の静電インク組成物。
【請求項６】
前記樹脂が、酸性側基を有するポリマーと、アルキレンモノマーおよびアクリル酸のコポリマーとを含む、請求項１に記載の静電インク組成物。
【請求項７】
前記樹脂が、酸性側基を有するポリマーと、アルキレンモノマーおよび無水マレイン酸のコポリマーとを含む、請求項1に記載の静電インク組成物。
【請求項８】
前記樹脂が３，０００以下のＭｗを有する、請求項１に記載の静電インク組成物。
【請求項９】
前記樹脂が、前記組成物の全固形分の少なくとも２０重量％の量で存在する、請求項１に記載の静電インク組成物。
【請求項１０】
前記導電性種が、前記組成物の全固形分の少なくとも４０重量％の量で存在する、請求項１に記載の静電インク組成物。
【請求項１１】
キャリア流体をさらに含む、請求項１に記載の静電インク組成物。
【請求項１２】
基材上に導電性トレースが静電的に印刷された基材であって、前記トレースは、
１０，０００以下のＭｗを有する樹脂、および
前記トレースの全固形分の少なくとも３０重量％の量の導電性種を含む、基材。
【請求項１３】
前記導電性種がカーボンナノチューブを含む、請求項１２に記載の基材。
【請求項１４】
前記樹脂が、酸性側基を有するポリマーを含む熱可塑性樹脂を含む、請求項１２に記載の基材。
【請求項１５】
静電インク組成物を電子写真的に印刷する方法であって、ここで前記静電インク組成物は、１０，０００以下のＭｗを有する樹脂、および前記組成物の全固形分の少なくとも３０重量％の量の導電性種を含み、前記方法が、
表面に静電潜像を形成すること、
前記表面を前記静電インク組成物と接触させて、粒子の少なくとも一部が前記表面に付着して、前記表面上に現像されたトナー画像を形成すること、および前記トナー画像を基材に転写することを含む、方法。
【発明の詳細な説明】
【背景技術】
【０００１】
静電印刷システムでは、光導電性表面を用いて画像のハードコピーを現像することが一般的に行われている。光導電性表面は、典型的には円筒上にあり、しばしばフォトイメージングプレート（ＰＩＰ）と称される。光導電性表面は、異なる電位を有する画像領域および背景領域を有する静電潜像を選択的に帯電させる。例えば、キャリア液体中に帯電したトナー粒子を含む静電インク組成物を、選択的に帯電した光導電性表面と接触させることができる。帯電したトナー粒子は潜像の画像領域に付着し、一方で背景領域は清浄なままである。次いで、画像は、直接、またはより一般的には、最初に軟質膨潤ブランケットであり得る中間転写部材に、次いで印刷基材に転写されることによって、印刷基材（例えば、紙）に転写される。この方法の変形は、感光体上または誘電体上に静電潜像を形成するための異なる方法を利用する。
【図面の簡単な説明】
【０００２】
【図１】図１は、フォトイメージングプレート（１０１）上の樹脂粒子内のランダムに分散された細長い導電性種から出発して、基材（１０５）上に整列した細長い導電性種までの、液体電子写真印刷（ＬＥＰ）を使用して導電性トレースを作成する例示的な方法の概略図を示す。
【図２Ａ】図２Ａは、例示的な組成物で印刷された導電性トレースの導電率および抵抗対分離の数のプロットを示す。
【図２Ｂ】図２Ｂは、例示的な組成物で印刷された導電性トレースの導電率および抵抗対分離の数のプロットを示す。
【発明を実施するための形態】
【０００３】
本発明の例が開示され説明される前に、本発明は本明細書に開示される特定のプロセスステップおよび材料に限定されるものではなく、そのようなプロセスステップおよび材料が多少変動し得ることが理解されるべきである。本明細書で使用する用語は、特定の例のみを説明するために使用されることも理解されるべきである。これらの用語は、本発明の範囲が添付の特許請求の範囲およびその均等物によってのみ限定されることを意図しているため、限定することを意図するものではない。
【０００４】
本明細書および添付の特許請求の範囲で使用されている単数形「ａ」、「ａｎ」および「ｔｈｅ」は、文脈上他に明確に指示されない限り、複数の指示対象を含むことに留意されたい。同様に、本明細書および添付の特許請求の範囲で使用されている複数形は、文脈上他に明確に指示されない限り、単数の指示対象を含む。
【０００５】
本明細書で使用される「キャリア液体」、「キャリア」または「キャリアビヒクル」は、ポリマー、粒子、着色剤、電荷ディレクタおよび他の添加剤を分散させて液体静電インクまたは電子写真インクを形成することができる流体を指す。そのようなキャリア液体およびビヒクル成分は当該技術分野において公知である。典型的なキャリア液体は、界面活性剤、共溶媒、粘度調整剤および／または他の可能な成分のような種々の異なる薬剤の混合物を含むことができる。
【０００６】
本明細書で使用される場合、「静電インク組成物」は、一般に、時として電子写真印刷プロセスと称される静電印刷プロセスにおける使用に適した形態のインク組成物を指す。いくつかの例では、静電インク組成物は、電位勾配で移動することができるトナー粒子と称されることもある帯電可能な粒子を含む。いくつかの例では、インク組成物は乾燥粉末形態であってもよく、乾燥または粉末トナーと称されることもある。いくつかの例では、インク組成物は、液体形態、例えば、トナー粒子をキャリア液体中に分散させた液体の形態でありえ、これは液体トナーと称されることもある。
【０００７】
本明細書で使用する「着色剤」には、顔料および染料が含まれる。
【０００８】
本明細書で使用される場合、「顔料」は一般に顔料着色剤、磁性粒子、アルミナ、シリカおよび／または他のセラミックスまたは有機金属を含み、そのような粒子が色を付与するか否かに関わらない。したがって、本明細書は主に顔料着色剤の使用を例示するが、用語「顔料」は、顔料着色剤だけでなく、有機金属、フェライト、セラミックなどの他の顔料を記載するためにより一般的に使用することができる。
【０００９】
本明細書で使用される場合、「コポリマー」は、少なくとも２つのモノマーから重合されるポリマーを指す。
【００１０】
本明細書で使用される場合、「メルトフローレート」は、一般に、特定の温度および負荷で規定された寸法のオリフィスを通る樹脂の押出速度を指し、通常は温度／負荷、例えば１９０℃／２．１６ｋｇとして報告される。フローレートは、成型の結果としてグレードに違いを付けるか、または材料の劣化の指標を提供するために使用することができる。本開示では、「メルトフローレート」は、当技術分野で知られているように、押出プラストメーターによる熱可塑性樹脂のメルトフローレートのためのASTM D1238-04c標準試験方法に従って測定される。特定のポリマーのメルトフローレートが特定されている場合、他に記載がない限り、静電インク組成物の他の成分のいずれも存在しない場合には、そのポリマー単独のメルトフローレートである。
【００１１】
本明細書で使用される場合、「酸性度」、「酸価（acid number）」または「酸価（acid value）」は、物質1グラムを中和するのに必要な水酸化カリウム（ＫＯＨ）のミリグラム単位の質量を指す。ポリマーの酸性度は、例えばASTM D1386に記載されている標準的な技術に従って測定することができる。特定のポリマーの酸性度が特定されている場合、他に記載がない限り、静電インク組成物の他の成分のいずれも存在しない場合には、そのポリマー単独についての酸性度である。
【００１２】
本明細書で使用される場合、「溶融粘度」は、一般に、所定のせん断応力またはせん断速度でのせん断応力対せん断速度の比を指す。試験は、一般にキャピラリーレオメーターを使用して行われる。プラスチック装入物は、レオメーターバレル内で加熱され、プランジャを用いてダイを通して押し出される。プランジャは、装置に応じて一定の力または一定の速度のいずれかで押し込まれる。システムが定常動作に達すると、測定が行われる。使用される１つの方法は、当技術分野で知られているように、ブルックフィールド粘度を１４０℃で測定することであり、単位はｍＰａ・ｓまたはｃＰｏｉｓｅである。あるいは、溶融粘度は、レオメーター、例えばThermal Analysis Instruments製の市販AR-2000レオメーターを用いて、２５ｍｍ鋼板標準鋼平行板のジオメトリーを使用して、１２０℃、０．０１Ｈｚのせん断速度でのプレートレオメトリー等温線をプレートに見出すことにより測定することができる。特定のポリマーの溶融粘度が特定されている場合、他に記載がない限り、静電インク組成物の他の成分のいずれも存在しない場合には、そのポリマー単独の溶融粘度である。
【００１３】
特定のモノマーは、ポリマーの特定の重量パーセントを構成するものとして本明細書に記載され得る。これは、ポリマー中の前記モノマーから形成された繰り返し単位が前記ポリマーの前記重量パーセントを構成することを示す。
【００１４】
本明細書で使用される「非相溶性ワックス」は、樹脂と非相溶性のワックスを指す。具体的には、加熱された中間転写部材からインクフィルムを転写する間およびその後に、基材上の樹脂融着混合物を冷却すると、ワックス相が樹脂から分離する。
【００１５】
本明細書中で使用される場合、「静電（的）印刷」または「電子写真（的）印刷」は、一般に、フォトイメージング基材から直接的または間接的に中間転写部材を介して他の基材、例えば印刷基材に転写される画像を提供するプロセスをいう。このように、画像は、それが適用される光画像形成基材に実質的に吸収されない。さらに、「電子写真プリンタ」または「静電プリンタ」は、一般に、上述のように電子写真印刷または静電印刷を行うことができるプリンタを指す。「液体電子写真印刷」は、粉末トナーではなく液体トナーが電子写真プロセスで使用される特定のタイプの電子写真印刷である。
【００１６】
本明細書で使用される用語「約」は、所与の値が端点の「少し上」または「少し下」であることを条件として、数値範囲の端点に柔軟性を提供するために使用される。この用語の柔軟性の程度は、特定の変数によって決定されることができ、当業者の知識の範囲内により経験および本明細書の関連する記載に基づいて決定する。
【００１７】
本明細書中で使用される場合、他に記載がない限り、「分子量」または「Ｍｗ」は、ｇ／ｍｏｌの単位の重量平均分子量を示す。
【００１８】
本明細書で使用されるように、複数の項目、構造要素、構成要素、および／または材料は、便宜上共通のリストに提示されてもよい。しかし、これらのリストは、リストの各メンバーが別々の独自のメンバーとして個々に識別されるように解釈されるべきである。従って、そのようなリストの個々のメンバーは、反する指示のない共通のグループにてそれらが提示されていることのみに基づいて、同一のリストの他のメンバーと実質的に等価であると解釈されるべきではない。
【００１９】
濃度、量、および他の数値データは、本明細書では範囲形式で表現または提示することがあり得る。このような範囲形式は、単に便宜および簡潔のために使用されているので、範囲の限界として明示的に記載された数値だけでなく、あたかも各数値および部分範囲が明示的に記載されているかのように、その範囲に包含される個々の数値または部分範囲をすべて含むように柔軟に解釈されるべきであることが理解されるものである。例として、「約１重量％〜約５重量％」の数値範囲は、約１重量％〜約５重量％の明示的に示された値だけでなく、示された範囲の個々の値および部分範囲を含むと解釈されるべきである。したがって、この数値範囲には、２、３．５および４などの個々の値および１〜３、２〜４、３〜５などの部分範囲などが含まれる。この同じ原則は、１つの数値のみを記載した範囲に適用される。さらに、記載されている範囲または特性の幅に関係なく、そのような解釈が適用されるべきである。
【００２０】
第１の態様では、１０，０００以下のＭｗを有する樹脂、および組成物の全固形分の少なくとも３０重量％の量の導電性種を含む静電インク組成物が提供される。
【００２１】
第２の態様では、基材上に導電性トレースが静電的に印刷された基材が提供され、ここで前記トレースは、１０，０００以下のＭｗを有する樹脂、および組成物の全固形分の少なくとも３０重量％の量の導電性種を含む。
【００２２】
第３の態様では、静電インク組成物を電子写真的に印刷する方法が提供され、ここで静電インク組成物は、１０，０００以下のＭｗを有する樹脂、および組成物の全固形分の少なくとも３０重量％の量の導電性種を含み、そして該方法は、表面に静電潜像を形成すること、静電インク組成物と表面を接触させて、粒子の少なくとも一部が表面に付着して、表面上に現像されたトナー画像を形成すること、およびトナー画像を基材に転写することを含む。
【００２３】
近年、導電性静電印刷インクを開発するために多くの研究が行われている。いくつかの静電印刷インクは、樹脂で被覆された導電性粒子を用いて開発されている。しかし、そのようなインクのいくつかはブランケットから基材への転写が不十分であり、電気トレースとして印刷された場合には、特定の用途には不十分な導電性も有する。本発明者らは、本明細書に記載の組成物の例が、上記の困難の少なくとも1つを回避するか、少なくとも緩和することを見出した。
【００２４】
静電インク組成物および導電性トレース
本開示は、静電インク組成物および導電性トレースに関し、それぞれが１０，０００以下のＭｗを有する樹脂、および組成物の全固形分の少なくとも３０重量％の量の導電性種を含む。
【００２５】
いくつかの例では、静電インク組成物および／または導電性トレースは、樹脂および導電性種を含む帯電可能な粒子を含む。いくつかの例では、帯電可能な粒子はキャリア液体中に分散される。いくつかの例では、本発明の静電インク組成物は乾式トナーの形態である。いくつかの例では、本発明の静電インク組成物は、液体トナーの形態である。
【００２６】
いくつかの例では、静電インク組成物は、液体電子写真を用いて基材上に導電性トレースを印刷するために使用される。いくつかの例では、導電性トレースは、液体電気写真を用いて印刷される。いくつかの例では、前記印刷は静電印刷を含む。
【００２７】
いくつかの例では、静電インク組成物および／または導電性トレースは電荷ディレクタをさらに含むことができる。
【００２８】
導電性種
本出願における導電性種は、電気的な導電性種を示す。導電性種は、任意の電気的な導電性材料を含む種であってもよい。いくつかの例では、導電性種は、金属または炭素から選択される材料を含む。いくつかの例では、導電性種は、カーボンナノチューブ、カーボンブラック、グラフェンおよび金属（例えば、ＡｌおよびＡｇ）、またはそれらの混合物から選択される種を含む。金属は、元素状の金属であってもよいし、２種以上の金属の合金であってもよい。導電性顔料は、アルミニウム、スズ、遷移金属、およびそれらの１つ以上の合金から選択される金属を含むことができる。遷移金属は、例えば、亜鉛、銅、銀、金、ニッケル、パラジウム、白金および鉄から選択することができる。使用することができる合金には、真鍮、青銅、鋼およびクロムが含まれるが、これらに限定されない。
【００２９】
いくつかの例では、導電性種は、高い対称性を有する種、例えば球状種であるか、またはそれを含む。いくつかの例では、導電性球状種は、カーボンブラック粒子および／または金属粒子であるか、またはそれらを含む。いくつかの例では、粒子は２０μｍ未満、例えば１５μｍ未満、例えば１０μｍ未満、例えば５μｍ未満、例えば４μｍ未満、例えば３μｍ未満、例えば２μｍ未満、例えば１μｍ未満、例えば０．９μｍ未満、例えば０８μｍ未満、例えば０．７μｍ未満、例えば０．６μｍ未満、例えば０．５μｍ未満のメジアン粒径またはｄ５０を有することができる。他に記載がない限り、粒径は、操作マニュアルに記載されている標準的な手順に従ってMalvern Mastersizer 2000でレーザー回折を用いて測定する。
【００３０】
いくつかの例では、導電性種は、カーボンナノチューブ、カーボンブラック、グラフェンおよび金属、およびそれらの混合物から選択される種を含む。いくつかの例では、導電性種は、細長い導電性種、例えばカーボンナノチューブを含むか、またはそれである。カーボンナノチューブは、それらの非常に低い対称性、高いアスペクト比、およびポリマー粒子に分散されたときにランダム化された分布から印刷されたとき（例えば、樹脂が融合されたとき）に相互接続された導電線に変換する能力により、本出願において特に有効であることが判明している。
【００３１】
対称性の低い種、例えば、細長い種、特にカーボンナノチューブのような典型的に高いアスペクト比を有するものは、導電性トレースの静電印刷に使用するときに有効である。細長い種が（部分的にまたは完全に）カプセル化されている樹脂含有粒子を含む静電インク組成物では、細長い種の分布は通常ランダム化されている。これは、細長い種を含有する樹脂粒子の製造に起因する可能性がある。樹脂粒子を高電位勾配に付すことができる静電印刷法では、ランダム化された分布が、細長い種が粒子を通る導電経路を形成する傾向を低下させることが分かっている。これは、樹脂粒子を介した放電を最小にする。本明細書に記載の樹脂粒子が、熱の適用などにより溶融したとき、例えば基材上に印刷されたとき、これは細長い種の整列および相互接続をもたらし、したがって樹脂を通して導電する能力を高める。
【００３２】
細長い種は、第２の次元および第３の次元のそれぞれよりも長い第１の次元を有する種であってもよく、第１、第２および第３の次元は互いに垂直である。いくつかの例では、細長い導電性種は棒状である。いくつかの例では、細長い導電性種は、２〜２０００の間のアスペクト比を有することができる。本明細書に記載されるように、アスペクト比は、細長い導電性種の最長次元の長さ（例えば、上述の第１の次元）対次の最長次元の長さ（例えば、上述の第２または第３の次元）の長さの比によって定義されることができ、ここでこれら次元は互いに垂直である。細長い導電性種は、少なくとも２、いくつかの例では少なくとも３、いくつかの例では少なくとも４、いくつかの例では少なくとも５、いくつかの例では少なくとも６、いくつかの例では少なくとも７、いくつかの例では少なくとも８、いくつかの例では少なくとも９、いくつかの例では少なくとも１０、いくつかの例では少なくとも１１、いくつかの例では少なくとも１２、いくつかの例では少なくとも１３、いくつかの例では少なくとも１４、いくつかの例では少なくとも１５、いくつかの例では少なくとも１６、いくつかの例では少なくとも１７、いくつかの例では少なくとも１８、いくつかの例では少なくとも１９、いくつかの例では少なくとも２０のアスペクト比を有することができる。
【００３３】
細長い導電性種は、少なくとも２５、いくつかの例では少なくとも２５、いくつかの例では少なくとも３０、いくつかの例では少なくとも４０、いくつかの例では少なくとも５０、いくつかの例では少なくとも６０、いくつかの例では少なくとも７０、いくつかの例では少なくとも８０、いくつかの例では少なくとも９０、いくつかの例では少なくとも１００、いくつかの例では少なくとも１５０、いくつかの例では少なくとも２００、いくつかの例では少なくとも３００、いくつかの例では少なくとも４００、いくつかの例では少なくとも５００、いくつかの例では少なくとも１０００、いくつかの例では少なくとも１５００、いくつかの例では少なくとも２０００のアスペクト比を有することができる。
【００３４】
いくつかの例では、細長い導電性種は、５０未満、例えば４５未満、例えば４０未満、例えば３５未満、例えば３０未満、例えば２５未満、例えば２０未満、例えば１０未満、例えば９未満、例えば８未満、例えば７未満、例えば６未満、例えば５未満、例えば４未満、例えば３未満、例えば２未満のアスペクト比を有することができる。
【００３５】
導電性種は、（静電インク組成物の）固形分の約３０重量％〜約９０重量％、固形分の３５重量％〜約８５重量％の量で、いくつかの例では固形分の約４０重量％〜約８０重量％の量で、いくつかの例では固形分の約４５重量％〜約７５重量％の量で、いくつかの例では固形分の約５０重量％〜約７０重量％の量で、静電インク組成物および／または導電性トレース中に存在することができる。
【００３６】
導電性種は、（静電インク組成物の）固形分の少なくとも約３０重量％の量で、例えば固形分の少なくとも約３５重量％の量で、例えば固形分の少なくとも約４０重量％の量で、例えば固形分の少なくとも約４５５重量％の量で、例えば固形分の少なくとも約５０重量％の量で、例えば固形分の少なくとも約５５重量％の量で、例えば固形分の少なくとも約６０重量％の量で、例えば固形分の少なくとも約６５重量％の量で、例えば固形分の少なくとも約７０重量％の量で、例えば固形分の少なくとも約７５重量％の量で、例えば固形分の少なくとも約８０重量％の量で、例えば固形分の少なくとも約８５重量％の量で、例えば固形分の少なくとも約９０重量％の量で、静電インク組成物および／または導電性トレース中に存在することができる。
【００３７】
導電性種は、（静電インク組成物の）固形分の９０重量％以下の量で、いくつかの例では固形分の８５重量％以下の量で、いくつかの例では固形分の８０重量％以下の量で、いくつかの例では固形分の７５重量％以下の量で、いくつかの例では固形分の７０重量％以下の量で、いくつかの例では固形分の６５重量％以下の量で、いくつかの例では固形分の６０重量％以下の量で、いくつかの例では固形分の５５重量％以下の量で、いくつかの例では固形分の５０重量％以下の量で、いくつかの例では固形分の４５重量％以下の量で、いくつかの例では固形分の４０重量％以下の量で、いくつかの例では固形分の３５重量％以下の量で、いくつかの例では固形分の約３０重量％の量で、静電インク組成物および／または導電性トレース中に存在することができる。
【００３８】
本明細書に記載されるように、細長い導電性種は、カーボンナノチューブを含むかまたはカーボンナノチューブであり得る。カーボンナノチューブは、様々な刊行物に記載されており、本明細書において従来の意味を有することができる。種々の種類のカーボンナノチューブは、例えば、参照によりその全体が本明細書に組み込まれるＵＳ６３３３０１６に記載されている。J. Chem. Phys.、第１０４巻、第５号、１９９６年２月１日にはまた、種々の種類のカーボンナノチューブ、例えば、直線の多層ナノチューブおよび屈曲したナノチューブを記載しており、そして本文献は参照によりその全体が本明細書に組み込まれる。
【００３９】
カーボンナノチューブは、直線および屈曲した多層ナノチューブ（ＭＷＮＴ）、直線および屈曲した二層ナノチューブ（ＤＷＮＴ）、および直線および屈曲した単層ナノチューブ（ＳＷＮＴ）、ならびにこれらのナノチューブ形態の様々な組成物およびナノチューブ調製物に含まれる一般的な副生成物から選択することができ、例えば、米国特許第６，３３３，０１６号およびＷＯ０１／９２３８１に記載されており、これらは参照によりその全体が本明細書に組み込まれる。
【００４０】
カーボンナノチューブ、例えば、単層カーボンナノチューブは、４ｎｍ以下、いくつかの例では３．５ｎｍ以下、いくつかの例では３．２５ｎｍ以下、いくつかの例では３．０ｎｍ以下の外径を有することができる。カーボンナノチューブは、約０．５〜約２．５ｎｍの外径、いくつかの例では約０．５〜約２．０ｎｍの外径、いくつかの例では約０．５〜約１．５ｎｍの外径を有することができる。カーボンナノチューブは、約０．５〜約１．０ｎｍの外径を有することができる。
【００４１】
いくつかの例では、例えば、多層ナノチューブにおいて、カーボンナノチューブは、２ｎｍ以上、いくつかの例では３ｎｍ以上、いくつかの例では５ｎｍ以上、いくつかの例では１０ｎｍ以上、いくつかの例では１５ｎｍ以上の外径を有する。いくつかの例では、例えば、多層ナノチューブにおいて、カーボンナノチューブは２ｎｍ〜５０ｎｍの外径を有する。
【００４２】
いくつかの例では、カーボンナノチューブは、単層カーボンベースのＳＷＮＴ含有材料を含む。ＳＷＮＴは、カーボンターゲットのレーザーアブレーション、炭化水素の分解、および２つのグラファイト電極間のアークの設定などの多くの技術によって形成することができる。
【００４３】
樹脂
いくつかの例では、静電インク組成物は、１０，０００以下の分子量を有する樹脂、例えばポリマー樹脂を含む。いくつかの例では、樹脂は５，０００以下、例えば４，０００以下、例えば３，０００以下、例えば２，０００以下、例えば１，０００以下の分子量を有する。
【００４４】
いくつかの例では、樹脂は１，０００以上、例えば２，０００以上、例えば３，０００以上、例えば４，０００以上、例えば５，０００以上の分子量を有する。
【００４５】
本発明者らは、本明細書に記載の樹脂の使用が、導電性種のより高い充填レベルを可能にし、印刷された導電性トレースにおいてはるかに高い導電率レベルをもたらすことを見出した。
【００４６】
静電インク組成物および／または導電性トレース中の樹脂は、これに限定されないが、熱可塑性ポリマーを含むポリマーを含むことができる。熱可塑性ポリマーは、熱可塑性樹脂と称されることがある。いくつかの例では、ポリマーは、酸性側基を有するポリマーを含むことができる。いくつかの例では、樹脂はアルキレンモノマーとアクリル酸およびメタクリル酸から選択されるモノマーとのコポリマーを含む。
【００４７】
いくつかの例では、ポリマーは、エチレンまたはプロピレンアクリル酸コポリマー；エチレンまたはプロピレンメタクリル酸コポリマー；エチレンビニルアセテートコポリマー；エチレンまたはプロピレン（例えば、８０〜９９．９重量％）、およびメタクリル酸またはアクリル酸のアルキル（例えば、Ｃ１〜Ｃ５）エステル（例えば、０．１〜２０重量％）のコポリマー；エチレン（例えば、８０重量％〜９９．９重量％）、アクリル酸またはメタクリル酸（例えば、０．１重量％〜２０．０重量％）、およびメタクリル酸またはアクリル酸のアルキル（例えば、Ｃ１〜Ｃ５）エステル（例えば、０．１重量％〜２０．０重量％）のコポリマー；エチレンまたはプロピレン（例えば、７０重量％〜９９．９重量％）および無水マレイン酸（例えば、０．１重量％〜３０重量％）のコポリマー；ポリエチレン；ポリスチレン；アイソタクチックポリプロピレン（結晶性）；エチレンエチレンエチルアクリレートのコポリマー；ポリエステル；ポリビニルトルエン；ポリアミド；スチレン／ブタジエンコポリマー；エポキシ樹脂；アクリル樹脂（例えば、アクリル酸またはメタクリル酸およびアクリル酸またはメタクリル酸の少なくとも１つのアルキルエステルのコポリマー、ここでアルキルは１〜約２０個の炭素原子を有していてもよく、例えば、メタクリル酸メチル（５０重量％〜９０重量％）／メタクリル酸（例えば、０重量％〜２０重量％）／エチルヘキシルアクリレート（例えば、１０重量％〜５０重量％））；エチレン−アクリレートターポリマー：エチレン−アクリル酸エステル−無水マレイン酸（ＭＡＨ）またはグリシジルメタクリレート（ＧＭＡ）ターポリマー；エチレン−アクリル酸イオノマーおよびそれらの組み合わせから選択することができる。
【００４８】
次に、酸性側基を有するポリマーの例について説明する。酸性側基を有するポリマーは、５０ｍｇＫＯＨ／ｇ以上の酸性度、いくつかの例では６０ｍｇＫＯＨ／ｇ以上の酸性度、いくつかの例では７０ｍｇＫＯＨ／ｇ以上の酸性度、いくつかの例では８０ｍｇＫＯＨ／ｇ以上の酸性度、いくつかの例では９０ｍｇＫＯＨ／ｇ以上の酸性度、いくつかの例では１００ｍｇＫＯＨ／ｇ以上の酸性度、いくつかの例では１０５ｍｇＫＯＨ／ｇ以上、いくつかの例では１１０ｍｇＫＯＨ／ｇ以上、いくつかの例では１１５ｍｇＫＯＨ／ｇ以上の酸性度を有することができる。酸性側基を有するポリマーは、２００ｍｇＫＯＨ／ｇ以下、いくつかの例では１９０ｍｇ以下、いくつかの例では１８０ｍｇ以下、いくつかの例では１３０ｍｇＫＯＨ／ｇ以下、いくつかの例では１２０ｍｇＫＯＨ／ｇ以下の酸性度を有することができる。ｍｇＫＯＨ／ｇ単位で測定されるようなポリマーの酸性度は、当該技術分野で公知の標準的な手順を用いて、例えばASTM D1386に記載の手順を用いて測定することができる。
【００４９】
樹脂は、約７０ｇ／１０分未満、いくつかの例では約６０ｇ／１０分以下、いくつかの例では約５０ｇ／１０分以下、いくつかの例では約４０ｇ／１０分以下、いくつかの例では３０ｇ／１０分以下、いくつかの例では２０ｇ／１０分以下、いくつかの例では１０ｇ／１０分以下のメルトフローレートを有する、ポリマー、いくつかの例では酸性側基を有するポリマーを含むことができる。いくつかの例では、粒子中の酸性側基および／またはエステル基を有する全てのポリマーは、それぞれ個々に９０ｇ／１０分未満、８０ｇ／１０分以下、いくつかの例では８０ｇ／１０分以下、いくつかの例では７０ｇ／１０分以下、いくつかの例では７０ｇ／１０分以下、いくつかの例では６０ｇ／１０分以下のメルトフローレートを有する。
【００５０】
酸性側基を有するポリマーは、約１０ｇ／１０分〜約１２０ｇ／１０分、いくつかの例では約１０ｇ／１０分〜約７０ｇ／１０分、いくつかの例では約１０ｇ／１０分〜４０ｇ／１０分、いくつかの例では２０ｇ／１０分〜３０ｇ／１０分のメルトフローレートを有することができる。酸性側基を有するポリマーは、いくつかの例では約５０ｇ／１０分〜約１２０ｇ／１０分、いくつかの例では６０ｇ／１０分〜約１００ｇ／１０分のメルトフローレートを有することができる。メルトフローレートは、例えばASTM D1238に記載されているような当該技術分野で公知の標準的な手順を用いて測定することができる。
【００５１】
酸性側基は、遊離酸形態であってもよく、または陰イオンの形態であってもよく、１種以上の対イオン、典型的には金属対イオン、例えば、リチウム、ナトリウムおよびカリウムなどのアルカリ金属、マグネシウムまたはカルシウムなどのアルカリ土類金属、および亜鉛などの遷移金属から選択される金属と会合されてもよい。酸性側基を有するポリマーは、エチレンとアクリル酸またはメタクリル酸のいずれかのエチレン性不飽和酸とのコポリマーなどの樹脂；およびそのイオノマー、例えば、金属イオン（例えば、Ｚｎ、Ｎａ、Ｌｉ）で少なくとも部分的に中和されたメタクリル酸およびエチレン−アクリル酸またはメタクリル酸コポリマー、例えば、SURLYN（登録商標）イオノマーから選択することができる。酸性側基を含むポリマーは、エチレンとアクリル酸またはメタクリル酸のいずれかのエチレン性不飽和酸とのコポリマーであってもよく、ここでアクリル酸またはメタクリル酸のいずれかのエチレン性不飽和酸は、コポリマーの５重量％〜約２５重量％、いくつかの例ではコポリマーの１０重量％〜約２０重量％を構成する。
【００５２】
樹脂は、酸性側基を有する２つの異なるポリマーを含んでいてもよい。酸性側基を有する２つのポリマーは、異なる酸性度を有してもよく、これは上記の範囲内であってもよい。樹脂は、１０ｍｇＫＯＨ／ｇ〜１１０ｍｇＫＯＨ／ｇ、いくつかの例では２０ｍｇＫＯＨ／ｇ〜１１０ｍｇＫＯＨ／ｇ、いくつかの例では３０ｍｇＫＯＨ／ｇ〜１１０ｍｇＫＯＨ／ｇ、いくつかの例では５０ｍｇＫＯＨ／ｇ〜１１０ｍｇＫＯＨ／ｇの酸性度を有する酸性側基を有する第１のポリマー、および１１０ｍｇＫＯＨ／ｇ〜１３０ｍｇＫＯＨ／ｇの酸性度を有する酸性側基を有する第２のポリマーを含むことができる。
【００５３】
樹脂は、酸性側基を有する２つの異なるポリマーを含むことができる：約１０ｇ／１０分〜約５０ｇ／１０分のメルトフローレートおよび１０ｍｇＫＯＨ／ｇ〜１１０ｍｇＫＯＨ／ｇ、いくつかの例では２０ｍｇのＫＯＨ／ｇ〜１１０ｍｇＫＯＨ／ｇ、いくつかの例では３０ｍｇＫＯＨ／ｇ〜１１０ｍｇＫＯＨ／ｇ、いくつかの例では５０ｍｇＫＯＨ／ｇ〜１１０ｍｇＫＯＨ／ｇの酸性度を有する酸性側基を有する第１のポリマー、ならびに約５０ｇ／１０分〜約１２０ｇ／１０分のメルトフローレートおよび１１０ｍｇＫＯＨ／ｇ〜１３０ｍｇＫＯＨ／ｇの酸性度を有する酸性側基を有する第２のポリマー。第１および第２のポリマーは、エステル基が存在しなくてもよい。
【００５４】
酸性側基を有する第１のポリマーと酸性側基を有する第２のポリマーとの比は、約１０：１〜約２：１とすることができる。この比は、約６：１〜約３：１、いくつかの例では約４：１とすることができる。
【００５５】
樹脂は、１５０００ポアズ以下の溶融粘度、いくつかの例では１００００ポアズ以下の溶融粘度、いくつかの例では１０００ポアズ以下、いくつかの例では１００ポアズ以下、いくつかの例では５０ポアズ以下、いくつかの例では１０ポアズ以下の溶融粘度を有するポリマーを含むことができ、前記ポリマーは、本明細書に記載の酸性側基を有するポリマーであってもよい。樹脂は、１５０００ポアズ以上、いくつかの例では２００００ポアズ以上、いくつかの例では５００００ポアズ以上、いくつかの例では７００００ポアズ以上の溶融粘度を有する第１のポリマーを含むことができ、そしていくつかの例では、樹脂は、第１のポリマーよりも低い溶融粘度、いくつかの例では１５０００ポアズ以下の溶融粘度、いくつかの例では１００００ポアズ以下、いくつかの例では１０００ポアズ以下、いくつかの例では１００ポアズ以下、いくつかの例では５０ポアズ以下、いくつかの例では１０ポアズ以下の溶融粘度を有する第２のポリマーを含むことができる。樹脂は、６００００ポアズを超える、いくつかの例では６００００ポアズから１０００００ポアズ、いくつかの例では６５０００ポアズから８５０００ポアズの溶融粘度を有する第１のポリマー、１５０００ポアズ〜４００００ポアズ、いくつかの例では２００００ポアズ〜３００００ポアズの溶融粘度を有する第２のポリマー、および、１５０００ポアズ以下、いくつかの例では１００００ポアズ以下、いくつかの例では１０００ポアズ以下、いくつかの例では１００ポアズ以下、いくつかの例では５０ポアズ以下、いくつかの例では１０ポアズ以下の溶融粘度を有する第３のポリマーを含むことができる。第１、第２および第３のポリマーは、本明細書に記載の酸性側基を有するポリマーであってもよい。溶融粘度は、レオメーター、例えばThermalAnalysis Instruments製の市販のAR-2000レオメーターを用いて、２５ｍｍ鋼板標準鋼平行板のジオメトリーを使用して、1２０℃、０．０１Ｈｚのせん断速度でのプレートレオメトリー等温線をプレートに見出すことにより測定することができる。
【００５６】
樹脂が単一の種類のポリマーを含む場合、ポリマー（静電インク組成物の他の成分を除く）は、６０００ポアズ以上の溶融粘度、いくつかの例では８０００ポアズ以上の溶融粘度、いくつかの例では１００００ポアズ以上の溶融粘度、いくつかの例では１２０００ポアズ以上の溶融粘度を有することができる。樹脂が複数のポリマーを含む場合、樹脂の全てのポリマーは、６０００ポアズ以上の溶融粘度、いくつかの例では８０００ポアズ以上の溶融粘度、いくつかの例では１００００ポアズ以上の溶融粘度、いくつかの例では１２０００ポアズ以上の溶融粘度を有する混合物（静電インク組成物の他の成分を除く）を一緒に形成してもよい。樹脂が単一の種類のポリマーを含む場合、ポリマー（静電インク組成物の他の成分を除く）は、１２０００ポアズ以下の溶融粘度、いくつかの例では１００００ポアズ以下の溶融粘度、いくつかの例では８０００ポアズ以下の溶融粘度、例えば６０００ポアズ以下の溶融粘度を有してもよい。樹脂が複数のポリマーを含む場合、樹脂のすべてのポリマーは、１２０００ポアズ以下の溶融粘度、いくつかの例では１００００ポアズ以下の溶融粘度、いくつかの例では８０００ポアズ以下の溶融粘度、いくつかの例では６０００ポアズ以下の溶融粘度を有する混合物（静電インク組成物の他の成分を除く）を一緒に形成してもよい。溶融粘度は、標準的な技術を用いて測定することができる。溶融粘度は、レオメーター、例えばThermalAnalysis Instruments製の市販のAR-2000レオメーターを用いて、２５ｍｍ鋼板標準鋼平行板のジオメトリーを使用して、１２０℃、０．０１Ｈｚのせん断速度でのプレートレオメトリー等温線をプレートに見出すことにより測定することができる。
【００５７】
樹脂は、エチレンとアクリル酸のいずれかのエチレン性不飽和酸とのコポリマーおよびそのイオノマー、例えば、金属イオン（例えば、Ｚｎ、Ｎａ、Ｌｉ）で少なくとも部分的に中和されたメタクリル酸およびエチレン−アクリル酸またはメタクリル酸コポリマー、例えば、SURLYN（登録商標）イオノマー、から選択される酸性側基を有する２種の異なるポリマーを含むことができる。樹脂は、（ｉ）エチレンとアクリル酸とメタクリル酸のいずれかのエチレン性不飽和酸とのコポリマーであって、ここでアクリル酸またはメタクリル酸のいずれかのエチレン性不飽和酸がコポリマーの８重量％〜約１６重量％、いくつかの例ではコポリマーの１０重量％〜１６重量％を構成する、第１のポリマー；ならびに（ｉｉ）エチレンとアクリル酸とメタクリル酸のいずれかのエチレン性不飽和酸とのコポリマーであって、ここでアクリル酸またはメタクリル酸のいずれかのエチレン性不飽和酸がコポリマーの１２重量％〜約３０重量％、いくつかの例ではコポリマーの１４重量％〜約２０重量％、いくつかの例ではコポリマーの１６重量％〜約２０重量％、いくつかの例ではコポリマーの１７重量％〜１９重量％を構成する、第２のポリマーを含むことができる。
【００５８】
樹脂は、上記の酸性側基を有するポリマー（好ましくはエステル側基を含まない）、およびエステル側基を有するポリマーを含むことができる。エステル側基を有するポリマーは、好ましくは熱可塑性ポリマーである。エステル側基を有するポリマーは、酸性側基をさらに含んでいてもよい。エステル側基を有するポリマーは、エステル側基を有するモノマーと酸性側基を有するモノマーとのコポリマーであってもよい。ポリマーは、エステル側基を有するモノマー、酸性側基を有するモノマー、および酸性およびエステル側基のいずれも存在しないモノマーのコポリマーであってもよい。エステル側基を有するモノマーは、エステル化アクリル酸またはエステル化メタクリル酸から選択されるモノマーであってもよい。酸性側基を有するモノマーは、アクリル酸またはメタクリル酸から選択されるモノマーであってもよい。酸性およびエステル側鎖基がいずれも存在しないモノマーは、エチレンまたはプロピレンを含むがこれに限定されないアルキレンモノマーであってもよい。エステル化アクリル酸またはエステル化メタクリル酸は、それぞれ、アクリル酸のアルキルエステルまたはメタクリル酸のアルキルエステルであってもよい。アクリル酸またはメタクリル酸のアルキルエステル中のアルキル基は、１〜３０個の炭素数、いくつかの例では１〜２０個の炭素数、いくつかの例では１〜１０個の炭素数を有するアルキル基であってもよく、いくつかの例ではメチル、エチル、ｉｓｏ−プロピル、ｎ−プロピル、ｔ−ブチル、ｉｓｏ−ブチル、ｎ−ブチルおよびペンチルから選択されてもよい。
【００５９】
エステル側基を有するポリマーは、エステル側基を有する第１のモノマー、酸性側基を有する第２のモノマー、および酸性およびエステル側基のいずれも存在しないアルキレンモノマーである第３のモノマーのコポリマーであってもよい。エステル側基を有するポリマーは、（ｉ）エステル化アクリル酸またはエステル化メタクリル酸、いくつかの例ではアクリル酸またはメタクリル酸のアルキルエステル、から選択されるエステル側基を有する第１のモノマー、（ｉｉ）アクリル酸またはメタクリル酸から選択される酸性側基を有する第２のモノマー、および（ｉｉｉ）エチレンおよびプロピレンから選択されるアルキレンモノマーである第３のモノマーのコポリマーであってよい。第１のモノマーは、コポリマーの１重量％〜５０重量％、いくつかの例では５重量％〜４０重量％、いくつかの例ではコポリマーの５重量％〜２０重量％、いくつかの例ではコポリマーの５重量％〜１５重量％を構成してもよい。第２のモノマーは、コポリマーの１重量％〜５０重量％、いくつかの例ではコポリマーの５重量％〜４０重量％、いくつかの例ではコポリマーの５重量％〜２０重量％、いくつかの例ではコポリマーの５重量％〜１５重量％を構成してもよい。第１のモノマーは、コポリマーの５重量％〜４０重量％、第２のモノマーはコポリマーの５重量％〜４０重量％、第３のモノマーはコポリマーの残りの重量を構成することができる。いくつかの例では、第１のモノマーはコポリマーの５重量％〜１５重量％を構成し、第２のモノマーはコポリマーの５重量％〜１５重量％を構成し、そして第３のモノマーはコポリマーの残りの重量を構成する。いくつかの例では、第１のモノマーはコポリマーの８重量％〜１２重量％を構成し、第２のモノマーはコポリマーの８重量％〜１２重量％を構成し、そして第３のモノマーはコポリマーの残りの重量を構成する。いくつかの例では、第１のモノマーはコポリマーの約１０重量％を構成し、第２のモノマーはコポリマーの約１０重量％を構成し、そして第３のモノマーはコポリマーの残りの重量を構成する。ポリマーは、DuPont（登録商標）から入手可能なBynel 2022およびBynel 2002を含む、Bynel（登録商標）クラスのモノマーから選択することができる。
【００６０】
エステル側基を有するポリマーは、静電インク組成物および／または導電性トレース中のポリマーの総量、例えば酸性側基を有する単数または複数のポリマーおよびエステル側基を有するポリマーの総量の１重量％以上を構成してもよい。エステル側基を有するポリマーは、粒子中のポリマーの総量の５重量％以上、いくつかの例では粒子中のポリマーの総量の８重量％以上、いくつかの例では粒子中のポリマーの総量の１０重量％以上、いくつかの例では静電インク組成物および／または導電性トレース中のポリマーの総量の１５重量％以上、いくつかの例では静電インク組成物および／または導電性トレース中のポリマーの総量の２０重量％以上、いくつかの例では静電インク組成物および／または導電性トレース中のポリマーの総量の２５重量％以上、いくつかの例では静電インク組成物および／または導電性トレース中のポリマーの総量の３０重量％以上、いくつかの例では静電インク組成物および／または導電性トレース中のポリマーの総量の３５重量％以上を構成することができる。エステル側基を有するポリマーは、静電インク組成物および／または導電性トレース中のポリマーの総量の５重量％〜５０重量％、いくつかの例では静電インク組成物および／または導電性トレース中のポリマーの総量の１０〜４０重量％、いくつかの例では静電インク組成物および／または導電性トレース中のポリマーの総量の１５〜３０重量％を構成することができる。
【００６１】
エステル側基を有するポリマーは、５０ｍｇＫＯＨ／ｇ以上の酸性度、いくつかの例では６０ｍｇＫＯＨ／ｇ以上の酸性度、いくつかの例では７０ｍｇＫＯＨ／ｇ以上の酸性度、８０ｍｇＫＯＨ／ｇ以上の酸性度を有してもよい。エステル側基を有するポリマーは、１００ｍｇＫＯＨ／ｇ以下、いくつかの例では９０ｍｇＫＯＨ／ｇ以下の酸性度を有することができる。エステル側基を有するポリマーは、６０ｍｇＫＯＨ／ｇ〜９０ｍｇＫＯＨ／ｇ、いくつかの例では７０ｍｇＫＯＨ／ｇ〜８０ｍｇＫＯＨ／ｇの酸性度であってもよい。
【００６２】
エステル側基を有するポリマーは、約１０ｇ／１０分〜約１２０ｇ／１０分、いくつかの例では約１０ｇ／１０分〜約５０ｇ／１０分、いくつかの例では約２０ｇ／１０分〜約４０ｇ／１０分、いくつかの例では約２５ｇ／１０分〜約３５ｇ／１０分ののメルトフローレートを有することができる。
【００６３】
単数または複数のポリマー、単数または複数のコポリマーは、いくつかの例では、Honeywellから入手可能なA-Cポリマー、例えば、AC-573A（商標）、AC-573P（商標）、AC-575A（商標）、AC-575P（商標）、AC-1287P（商標）およびAC-5120（商標）、Nucrel 599（商標）、Bynell 2002、Bynell 2014、およびBynell 2020（E. I. du PONTより販売）、Aclynファミリーのトナー（例えば、Aaclyn 201、Aclyn 246、Aclyn 285、およびAclyn 295）、およびLotaderファミリーのトナー（例えば、Lotader 2210、Lotader, 3430、およびLotader 8200（Arkemaにより販売））から選択することができる。
【００６４】
エステル側基を有するポリマーは、静電インク組成物および／または導電性トレース中のポリマーの総量、例えば、酸性側基を有する単数または複数のポリマーおよびエステル側基を有するポリマーの総量の１重量％以上を構成することができる。エステル側基を有するポリマーは、静電インク組成物および／または導電性トレース中のポリマーの総量の５重量％以上、いくつかの例では静電インク組成物および／または導電性トレースの中のポリマー総量の８重量％以上、いくつかの例では静電インク組成物および／または導電性トレース中のポリマー総量の１０重量％以上、いくつかの例では静電インク組成物および／または導電性トレース中のポリマーの総量の１５重量％以上、いくつかの例では静電インク組成物および／または導電性トレース中のポリマーの総量の２０重量％以上、いくつかの例では静電インク組成物および／または導電性トレース中のポリマーの総量の２５重量％以上、いくつかの例では静電インク組成物および／または導電性トレース中のポリマーの総量の３０重量％以上、いくつかの例では静電インク組成物および／または導電性トレース中のポリマーの総量の３５重量％以上を構成することができる。エステル側基を有するポリマーは、静電インク組成物および／または導電性トレース中のポリマーの総量の５重量％〜５０重量％、いくつかの例では静電インク組成物および／または導電性トレース中のポリマーの総量の１０〜４０重量％、いくつかの例では静電インク組成物中のポリマーおよび／または導電性トレース中のポリマーの総量の１５〜３０重量％を構成することができる。
【００６５】
いくつかの例では樹脂は、（ｉ）酸性側基を有するポリマーおよび（ｉｉ）無水マレイン酸モノマーから形成されたポリマーを含む。いくつかの例では樹脂は、（ｉ）酸性側基を有するポリマー、および（ｉｉ）アルキレンモノマーと無水マレイン酸モノマーとのコポリマーを含むことができる。無水マレイン酸から形成されるポリマーは、細長い導電性種、特にカーボンナノチューブのような典型的に高アスペクト比のものをカプセル化するのに適正な能力を有することが判明している。酸性側基を有するポリマーは、静電インク組成物中にある場合、例えば印刷前と印刷中に、電荷を維持するのに適正な能力を有することが見出されている。樹脂中の酸性側基を有するポリマーと無水マレイン酸から形成されたポリマーとの組み合わせは、導電性種をカプセル化することができ、そして電荷を有する場合、例えば、電荷ディレクタが存在し、静電印刷プロセスで使用される場合には、適度に安定であるという適切なバランスを有することが判明している。
【００６６】
いくつかの例では、樹脂は、（ｉ）アルキレンモノマーとアクリル酸およびメタクリル酸から選択されるモノマーとのコポリマー、および（ｉｉ）アルキレンモノマーと無水マレイン酸とのコポリマーを含む。いくつかの例では、樹脂は、（ｉ）エチレンおよびプロピレンから選択されるアルキレンモノマーと、アクリル酸およびメタクリル酸から選択されるモノマーとのコポリマー、および（ｉｉ）エチレンおよびプロピレンから選択されるアルキレンモノマーと無水マレイン酸とのコポリマーを含む。いくつかの例では、ポリマー（ｉｉ）は、エチレンまたはプロピレン（例えば、７０重量％〜９９．９重量％）および無水マレイン酸（例えば、０．１重量％〜３０重量％）のコポリマーであるか、またはそれを含む。ポリマー（ｉ）の例は、以下により詳細に記載され、それらのいずれともポリマー（ｉｉ）と組み合わせることができる。ポリマー（ｉｉ）は、５０ｍｇＫＯＨ／ｇ以下の酸性度、いくつかの例では４０ｍｇＫＯＨ／ｇ以下の酸性度、いくつかの例では３５ｍｇＫＯＨ／ｇ以下の酸性度を有することができる。ポリマー（ｉｉ）は、例えば、Honeywellから入手可能なA-Cポリマー、例えば、AC-573A、AC-573P、AC-575A、AC-575P、1287PおよびAC-5120として、商業的に入手することができる。ポリマー（ｉ）および／またはポリマー（ｉｉ）は、エステル側基を有するポリマーとさらに組み合わせることができる。エステル側基を有するポリマーの例を以下に記載する。
【００６７】
上記のポリマー（ｉ）：ポリマー（ｉｉ）の重量比は、１０：１〜１：１０、いくつかの例では５：１〜１：５、いくつかの例では５：１〜１：１、いくつかの例では４：１〜１：１、いくつかの例では３：１〜１：１、いくつかの例では２．５：１〜２：１、いくつかの例では約２：１であり得る。
【００６８】
いくつかの例では、樹脂は、上記のようなポリマー（ｉ）およびポリマー（ｉｉ）を含み、そしてポリマー（ｉ）は、ASTM D2240を用いて２５℃で測定して、ポリマー（ｉｉ）よりも高い硬度を有し、いくつかの例では、ASTM D2240を用いて２５℃で測定したポリマー（ｉ）の硬度は、ポリマー（ｉｉ）の硬度の少なくとも１．２倍であり、いくつかの例ではポリマー（ｉｉ）の硬度の少なくとも１．４倍、いくつかの例ではポリマー（ｉｉ）の硬度の少なくとも１．５倍、いくつかの例ではポリマー（ｉｉ）の硬度の少なくとも１．７倍である。いくつかの例では、樹脂は、アルキレンモノマーとアクリル酸およびメタクリル酸から選択されるモノマーとのコポリマー、ならびにアルキレンモノマーと無水マレイン酸のコポリマーを含み、ここでアルキレンモノマーとアクリル酸およびメタクリル酸から選択されるモノマーとのコポリマーは、ASTM D2240を用いて２５℃で測定して、アルキレンモノマーおよび無水マレイン酸のコポリマーよりも高い硬度を有し、いくつかの例では、アルキレンモノマーとアクリル酸およびメタクリル酸から選択されるモノマーとのコポリマーは、アルキレンモノマーと無水マレイン酸のコポリマーの硬度の少なくとも１．２倍の硬度、いくつかの例ではアルキレンモノマーと無水マレイン酸とのコポリマーの硬度の少なくとも１．４倍、いくつかの例ではアルキレンモノマーと無水マレイン酸とのコポリマーの硬度の少なくとも１．５倍、いくつかの例ではアルキレンモノマーと無水マレイン酸とのコポリマーの少なくとも１．７倍を有する。ASTM D2240試験は、A、C、D、B、M、E、O、OO、DO、OOO、OOO-SおよびRのいずれかから選択されるタイプのデュロメータを使用する試験であってもよい。
【００６９】
いくつかの例では、樹脂は、上記のようなポリマー（ｉ）およびポリマー（ｉｉ）を含み、ポリマー（ｉｉ）は、１４０℃で測定してポリマー（ｉ）よりも大きい溶融粘度を有し、いくつかの例ではポリマー（ｉｉ）は、１４０℃で測定して、ポリマー（ｉ）の溶融粘度の少なくとも１．５倍、いくつかの例ではポリマー（ｉ）の溶融粘度の少なくとも２倍、いくつかの例ではポリマー（ｉ）の溶融粘度の少なくとも３倍、いくつかの例ではポリマー（ｉ）の溶融粘度の少なくとも４倍、いくつかの例ではポリマー（ｉ）の溶融粘度の少なくとも５倍、いくつかの例ではポリマー（ｉ）の溶融粘度の少なくとも６倍の溶融粘度を有する。
【００７０】
いくつかの例では、樹脂は、アルキレンモノマーとアクリル酸およびメタクリル酸から選択されるモノマーとのコポリマー、およびアルキレンモノマーと無水マレイン酸のコポリマーを含み、ここでアルキレンモノマーと無水マレイン酸とのコポリマーは、１４０℃で測定して、アルキレンモノマーとアクリル酸およびメタクリル酸から選択されるモノマーとのコポリマーの溶融粘度よりも高い融粘度を有しており、いくつかの例では、アルキレンモノマーと無水マレイン酸とのコポリマーは、１４０℃で測定して、アルキレンモノマーとアクリル酸およびメタクリル酸から選択されるモノマーのコポリマーの溶融粘度の少なくとも２倍、いくつかの例ではアルキレンモノマーとアクリル酸およびメタクリル酸から選択されるモノマーのコポリマーの溶融粘度の少なくとも３倍、いくつかの例ではアルキレンモノマーとアクリル酸およびメタクリル酸から選択されるモノマーのコポリマーの溶融粘度の少なくとも４倍、いくつかの例ではアルキレンモノマーとアクリル酸およびメタクリル酸から選択されるモノマーのコポリマーの溶融粘度の少なくとも５倍、いくつかの例ではアルキレンモノマーとアクリル酸およびメタクリル酸から選択されるモノマーのコポリマーの溶融粘度の少なくとも６倍の溶融粘度を有する。溶融粘度は、本明細書に記載されるように測定されてもよく、例えば、溶融粘度はブルックフィールド粘度１４０℃であってもよい。
【００７１】
樹脂は、静電インク組成物および／または導電性トレースの固形分の約５〜９９重量％、いくつかの例では約３０〜７０重量％を構成することができる。樹脂は、静電インク組成物および／または導電性トレースの固形分の約６０〜９５重量％、いくつかの例では約７０〜９５重量％を構成することができる。
【００７２】
いくつかの例では、樹脂は、静電インク組成物および／または導電性トレースの固形分の少なくとも５重量％、静電インク組成物および／または導電性トレースの固形分の、例えば少なくとも１０重量％、例えば少なくとも２０重量％、例えば少なくとも３０重量％、例えば少なくとも４０重量％、例えば少なくとも５０重量％、例えば少なくとも６０重量％、例えば少なくとも７０重量％、例えば少なくとも８０重量％、例えば少なくとも９０重量％、例えば少なくとも９５重量％、例えば少なくとも９９重量％を構成することができる。
【００７３】
いくつかの例では、樹脂は、静電インク組成物および／または導電性トレースの固形分の９９重量％未満、静電インク組成物および／または導電性トレースの固形分の、例えば９５重量％未満、例えば９０重量％未満、例えば８０重量％未満、例えば７０重量％未満、例えば６０重量％未満、例えば５０重量％未満、例えば４０重量％未満、例えば３０重量％未満、例えば２０重量％未満、例えば１０重量％未満、例えば５重量％未満を構成することができる。
【００７４】
添加剤
いくつかの例では、本発明の静電インク組成物および／または導電性トレースは、添加剤、例えば、キャリア液体、着色剤、電荷ディレクタ、電荷アジュバント、界面活性剤、殺生物剤、有機溶媒、粘度調整剤、ｐＨ調整用材、金属イオン封鎖剤、防腐剤、相溶性添加剤、乳化剤などを含むことができる。
【００７５】
いくつかの例では、静電インク組成物はキャリア液体を含む。いくつかの例では、樹脂および導電性種を含む粒子は、キャリア液体中に懸濁または分散される。粒子において、樹脂は、導電性種を部分的または完全にカプセル化することができる。一般に、キャリア液体は、静電インク中の他の成分のための分散媒体として作用することができる。例えば、キャリア液体は、炭化水素、シリコーン油、植物油などを含むか、またはそれらであり得る。キャリア液体は、トナー粒子のための媒体として使用される絶縁性、非極性、非水性液体を含むことができるが、これらに限定されない。キャリア液体は、約１０９ｏｈｍ-ｃｍを超える抵抗率を有する化合物を含むことができる。キャリア液体は、約５未満、いくつかの例では約３未満の誘電率を有することができる。キャリア液体は、限定されるものではないが、炭化水素を含むことができる。炭化水素は、限定されるものではないが、脂肪族炭化水素、異性化脂肪族炭化水素、分岐鎖脂肪族炭化水素、芳香族炭化水素、およびそれらの組み合わせを含むことができる。キャリア液体の例は、限定されるものではないが、脂肪族炭化水素、イソパラフィン化合物、パラフィン化合物、脱芳香族炭化水素化合物などが含まれる。特に、キャリア液体は、限定されるものではないが、Isopar-G（商標）、Isopar-H（商標）、Isopar-L（商標）、Isopar-M（商標）、Isopar-K（商標）、Isopar-V（商標）、Norpar 12（商標）、Norpar 13（商標）、Norpar 15（商標）、Exxol D40（商標）、Exxol D80（商標）、Exxol D100（商標）、Exxol D130（商標）、およびExxol D140（商標）(各々はEXXON CORPORATIONより販売); TeclenN-16（商標）、Teclen N-20（商標）、Teclen N-22（商標）、Nisseki Naphthesol L（商標）、Nisseki Naphthesol M（商標）、Nisseki Naphthesol H（商標）、 #0 Solvent L（商標）、#0 Solvent M（商標）、#0 Solvent H（商標）、Nisseki lsosol 300（商標）、Nisseki lsosol 400（商標）、AF-4（商標）、AF-5（商標）、AF-6（商標）、およびAF-7（商標）(各々はNIPPON OILCORPORATIONより販売); IP Solvent 1620（商標）、およびIPSolvent 2028（商標）(各々はIDEMITSU PETROCHEMICALCO., LTD.より販売); Amsco OMS（商標）、およびAmsco 460（商標）(各々はAMERICAN MINERAL SPIRITS CORP.より販売);およびElectron、Positron、New II、Purogen HF (100%合成テルペン) (ECOLINK（商標）より販売)が含まれる。本開示のキャリア液体および他の成分は、米国特許第６，３３７，１６８号、米国特許第６，０７０，０４２号および米国特許第５，１９２，６３８号に記載されている。
【００７６】
キャリア液体は、静電インク組成物の約２０重量％〜９９．５重量％、いくつかの例では静電インク組成物の５０重量％〜９９．５重量％を構成することができる。キャリア液体は、静電インク組成物の約４０〜９０重量％を構成することができる。キャリア液体は、静電インク組成物の約６０重量％〜８０重量％を構成することができる。キャリア液体は、静電インク組成物の約９０重量％〜９９．５重量％、いくつかの例では静電インク組成物の９５重量％〜９９重量％を構成することができる。
【００７７】
導電性トレースは、キャリア液体を実質的に含まなくてもよい。静電印刷プロセス中および／またはその後、実質的に固体のみが基材、例えば最終的な基材または印刷基材に転写されるように、印刷および／または蒸発の間の電気泳動プロセスによって、キャリア液体は除去されることができる。キャリア液体を実質的に含まないことは、導電性トレースは５重量％未満のキャリア液体、いくつかの例では２重量％未満のキャリア液体、いくつかの例では１重量％未満のキャリア液体、いくつかの例では０．５重量％未満のキャリア液体を含むことを示す。いくつかの例では、導電性トレースはキャリア液体を含まない。
【００７８】
静電インク組成物および／または導電性トレースは電荷ディレクタを含むことができる。静電荷インク組成物に電荷ディレクタを添加して、所望の極性の電荷を付与し、および／または静電インク組成物の樹脂粒子上に十分な静電荷を維持することができる。電荷ディレクタは、イオン性化合物、特に脂肪酸の金属塩、スルホコハク酸塩の金属塩、オキシリン酸塩の金属塩、アルキルベンゼンスルホン酸の金属塩、芳香族カルボン酸またはスルホン酸の金属塩、ならびにポリオキシエチル化アルキルアミン、レシチン、ポリビニルピロリドン、多価アルコールの有機酸エステルなどの両性イオン性および非イオン性化合物を含むことができる。電荷ディレクタは、限定されるものではないが、油溶性石油スルホネート(例えば、中性Calcium Petronate（商標）、中性Barium Petronate（商標）、および塩基性BariumPetronate（商標）)、ポリブチレンスクシンイミド(例えば、OLOA（商標）1200およびAmoco 575)、およびグリセリド塩(例えば、飽和および不飽和酸置換基を有するリン酸化モノ-およびジグリセリドのナトリウム塩)、限定されるものではないが、スルホン酸のバリウム塩、ナトリウム塩、カルシウム塩およびアルミニウム塩を含むスルホン酸塩から選択されることができる。スルホン酸には、限定されるものではないが、アルキルスルホン酸、アリールスルホン酸、およびアルキルスクシネートのスルホン酸が含まれ得る（例えば、ＷＯ２００７／１３００６９参照）。電荷ディレクタは、静電インク組成物の樹脂含有粒子に負電荷または正電荷を付与することができる。
【００７９】
電荷ディレクタは、一般式［Ｒ１−Ｏ−Ｃ（Ｏ）ＣＨ２ＣＨ（ＳＯ３−）ＯＣ（Ｏ）−Ｏ−Ｒ２］のスルホコハク酸塩部分を含むことができ、ここでＲ１およびＲ２のそれぞれはアルキル基である。いくつかの例において、電荷ディレクタは、単塩および一般式ＭＡｎのスルホコハク酸塩のナノ粒子を含み、ここでＭは金属であり、ｎはＭの原子価であり、Ａは一般式［Ｒ１−Ｏ−Ｃ（Ｏ）ＣＨ２ＣＨ（ＳＯ３−）ＯＣ（Ｏ）−Ｏ−Ｒ２］のイオンであり、ここでＲ１およびＲ２のそれぞれはアルキル基であり、または参照によりその全体が本明細書に組み込まれるＷＯ２００７１３００６９に見られるような他の電荷ディレクタが含まれる。ＷＯ２００７１３００６９に記載されているように、一般式ＭＡｎのスルホコハク酸塩は、ミセル形成塩の例である。電荷ディレクタは、一般式ＨＡの酸を実質的に含まないか、または含まなくてもよく、ここでＡは上記の通りである。電荷ディレクタは、ナノ粒子の少なくともいくつかを囲う前記スルホコハク酸塩のミセルを含むことができる。電荷ディレクタは、２００ｎｍ以下、いくつかの例では２ｎｍ以上のサイズを有する少なくともいくつかのナノ粒子を含むことができる。ＷＯ２００７１３００６９に記載されているように、単塩はそれ自体ミセルを形成しない塩であるが、ミセル形成塩と共にミセルの核を形成することができる。単塩を構成するイオンはすべて親水性である。単塩は、Ｍｇ、Ｃａ、Ｂａ、ＮＨ４、ｔｅｒｔ−ブチルアンモニウム、Ｌｉ＋、およびＡｌ＋３からなる群またはそれらの任意の部分群からから選択されるカチオンを含むことができる。単塩は、ＳＯ４２−、ＰＯ３−、ＮＯ３−、ＨＰＯ４２−、ＣＯ３２−、酢酸塩、トリフルオロ酢酸塩（ＴＦＡ）、Ｃｌ−、Ｂｆ、Ｆ−、ＣｌＯ４−、およびＴｉＯ３４−からなる群またはそれらの任意の部分群からから選択されるアニオンを含むことができる。単塩は、ＣａＣＯ３、Ｂａ２ＴｉＯ３、Ａｌ２（ＳＯ４）、Ａ１（ＮＯ３）３、Ｃａ３（ＰＯ４）２、ＢａＳＯ４、ＢａＨＰＯ４、Ｂａ２（ＰＯ４）３、ＣａＳＯ４、（ＮＨ４）２ＣＯ３、（ＮＨ４）２ＳＯ４、ＮＨ４ＯＡｃ、Ｔｅｒｔ−ブチルアンモニウムブロミド、ＮＨ４ＮＯ３、ＬｉＴＦＡ、Ａｌ２（ＳＯ４）３、ＬｉＣｌＯ４、およびＬｉＢＦ４からなる群またはそれらの任意の部分群からから選択されることができる。電荷ディレクタは、塩基性バリウムペトロネート（ＢＢＰ）をさらに含むことができる。
【００８０】
一般式［Ｒ１−Ｏ−Ｃ（Ｏ）ＣＨ２ＣＨ（ＳＯ３−）ＯＣ（Ｏ）−Ｏ−Ｒ２］において、いくつかの例では、Ｒ１およびＲ２はそれぞれ脂肪族アルキル基である。いくつかの例において、Ｒ１およびＲ２の各々は、独立して、Ｃ６〜２５アルキルである。いくつかの例では、前記脂肪族アルキル基は線状である。いくつかの例では、前記脂肪族アルキル基は分岐状である。いくつかの例において、前記脂肪族アルキル基は、６個を超える炭素原子の直鎖を含む。いくつかの例では、Ｒ１およびＲ２は同じである。いくつかの例では、Ｒ１およびＲ２の少なくとも１つはＣ１３Ｈ２７である。いくつかの例では、Ｍは、Ｎａ、Ｋ、Ｃｓ、Ｃａ、およびＢａである。式［Ｒ１−Ｏ−Ｃ（Ｏ）ＣＨ２ＣＨ（ＳＯ３−）ＯＣ（Ｏ）−Ｏ−Ｒ２］および／または式ＭＡｎは、ＷＯ２００７１３００６９のいずれかの部分に定義されているものであり得る。
【００８１】
電荷ディレクタは、（ｉ）大豆レシチン、（ｉｉ）塩基性バリウムペトロネート（ＢＰＰ）などのバリウムスルホネート塩、および（ｉｉｉ）イソプロピルアミンスルホネート塩を含むことができる。塩基性バリウムペトロネートは、２１〜２６個の炭化水素アルキルのバリウムスルホネート塩であり、例えば、Chemturaから入手することができる。イソプロピルアミンスルホネート塩の例は、ドデシルベンゼンスルホン酸イソプロピルアミンであり、これはCrodaから入手できる。
【００８２】
電荷ディレクタは、静電インク組成物および／または導電性トレースの固形分の約０．００１重量％〜２０重量％、いくつかの例では０．０１重量％〜２０重量％、いくつかの例では０．０１重量％〜１０重量％、いくつかの例では０．０１重量％〜１重量％を構成することができる。電荷ディレクタは、静電インク組成物の固形分および／または導電性トレースの固形分の約０．００１〜０．１５重量％、静電インク組成物の固形分および／または導電性トレースの固形分の、いくつかの例では０．００１〜０．１５重量％、いくつかの例では０．００１〜０．０２重量％を構成することができる。いくつかの例では、電荷ディレクタは静電インク組成物に負電荷を付与する。粒子の導電率は、５０〜５００ｐｍｈｏ／ｃｍの範囲であり得、いくつかの例では、２００〜３５０ｐｍｈｏ／ｃｍの範囲であり得る。
【００８３】
静電インク組成物および／または導電性トレースは、電荷アジュバントを含むことができる。電荷アジュバントは、電荷ディレクタと一緒に存在してもよく、電荷ディレクタとは異なる場合があり、静電インク組成物の粒子、例えば樹脂含有粒子の電荷を増加および／または安定化するように作用する。電荷アジュバントは、限定されるものではないが、バリウムペトロネート、カルシウムペトロネート、ナフテン酸のＣｏ塩、ナフテン酸のＣａ塩、ナフテン酸のＣｕ塩、ナフテン酸のＭｎ塩、ナフテン酸のＮｉ塩、ナフテン酸のＺｎ塩、ナフテン酸のＦｅ塩、ステアリン酸のＢａ塩、ステアリン酸のＣｏ塩、ステアリン酸のＰｂ塩、ステアリン酸のＺｎ塩、ステアリン酸のＡｌ塩、ステアリン酸のＣｕ塩、ステアリン酸のＦｅ塩、金属カルボン酸塩（例えば、Ａｌトリステアレート、Ａｌオクタノエート、Ｌｉヘプタノエート、Ｆｅステアレート、Ｆｅジステアレート、Ｂａステアレート、Ｃｒステアレート、Ｍｇオクタノエート、Ｃａステアレート、Ｆｅナフテネート、Ｚｎナフテネート、Ｍｎヘプタノエート、Ｚｎヘプタノエート、Ｂａオクタノエート、Ａｌオクタノエート、Ｃｏオクタノエート、Ｍｎオクタノエート、およびＺｎオクタノエート）、Ｃｏリネオレート、Ｍｎリネオレート、Ｐｂリネオレート、Ｚｎリネオレート、Ｃａオレエート、Ｃｏオレエート、Ｚｎパルミレート、Ｃａレジネート、Ｃｏレジネート、Ｍｎレジネート、Ｐｂレジネート、Ｚｎレジネート、２−エチルヘキシルメタクリレート−ｃｏ−メタクリル酸カルシウムのＡＢジブロックコポリマー、およびアンモニウム塩、アルキルアクリルアミドグリコラートアルキルエーテル（例えば、メチルアクリルアミドグリコラートメチルエーテル−ｃｏ−ビニルアセテート）のコポリマー、およびヒドロキシビス（３，５−ジ−ｔｅｒｔ−ブチルサリチル酸）アルミン酸塩一水和物であり得る。いくつかの例では、電荷アジュバントは、アルミニウムジおよび／またはトリステアレートおよび／またはアルミニウムジおよび／またはトリパルミテートである。
【００８４】
電荷アジュバントは、静電インク組成物および／または導電性トレースの固形分の約０．１〜５重量％を構成することができる。電荷アジュバントは、静電インク組成物および／または導電性トレースの固形分の約０．５〜４重量％を構成することができる。電荷アジュバントは、静電インク組成物および／または導電性トレースの固形分の約１〜３重量％を構成することができる。
【００８５】
静電インク組成物および／または導電性トレースは、着色剤をさらに含むことができる。着色剤は、顔料、染料およびそれらの組み合わせから選択されてもよい。着色剤は、透明、単色、または利用可能な色の任意の組み合わせで構成することができる。着色剤は、シアン着色剤、黄色着色剤、マゼンタ着色剤および黒色着色剤から選択することができる。静電インク組成物および／または導電性トレースは、複数の着色剤を含むことができる。静電インク組成物および／または導電性トレースは、互いに異なる第１の着色剤および第２の着色剤を含むことができる。さらなる着色剤も第１および第２の着色剤と共に存在してもよい。静電インク組成物および／または導電性トレースは、それぞれがシアン着色剤、イエロー着色剤、マゼンタ着色剤およびブラック着色剤から独立して選択される第１および第２の着色剤を含むことができる。いくつかの例では、第１の着色剤は黒色着色剤を含み、第２の着色剤は非黒色着色剤、例えばシアン着色剤、黄色着色剤およびマゼンタ着色剤から選択される着色剤を含む。着色剤は、フタロシアニン着色剤、インジゴールド（indigold）着色剤、インダントロン着色剤、モノアゾ着色剤、ジアゾ着色剤、無機塩および錯体、ジオキサジン着色剤、ペリレン着色剤、アントラキノン着色剤、およびそれらの任意の組み合わせから選択することができる。
【００８６】
いくつかの例では、樹脂と導電性種を混合することを含む、静電インク組成物を製造する方法が提供される。いくつかの例では、この方法は、せん断条件下で、１０，０００以下の分子量を有する樹脂および（組成物の全固形含有量の）少なくとも３０重量％の導電性種を混合して、樹脂および導電性種を含む粒子を製造することを含む。本明細書に記載の「樹脂および導電性種を含む粒子」は、いくつかの例では全ての粒子が樹脂および導電性種の両方を含むことを示す。せん断条件は、例えば、キャリア液体が存在してもよい、ボールミルまたはグラインダー中で、樹脂および導電性種を粉砕することを含むことができる。
【００８７】
いくつかの例では、製造方法は、樹脂、導電性種およびキャリア液体を適切な条件下で混合して、キャリア液体中に懸濁された樹脂および導電性種を含む粒子を形成することを含むことができ、いくつかの例では、そして電荷ディレクタをキャリア液体と混合することを含むことができる。本明細書に記載されているような1つ以上のさらなる添加剤は、この方法の間の任意の時点で添加され得る。上記のステップは、特定の順序に束縛されることを意図しない。例えば、樹脂とキャリア液体との混合は、電荷ディレクタをキャリア液体と組み合わせるステップの前、後または同時に行うことができる。さらに、これらのステップは、異なる順序で組み合わされても実行されてもよい。さらに、ステップは、他の処理ステップを含んでもよい。いくつかの例では、導電性種を樹脂と組み合わせるステップは、樹脂および導電性種を粉砕することを含むことができ、これは樹脂および導電性種を含む粒子を形成することができる。
【００８８】
いくつかの例では、静電インク組成物を電子写真印刷する方法が提供され、ここで静電インク組成物は、１０，０００以下のＭｗを有する樹脂、および組成物の全固形含有量の少なくとも３０重量％の量の導電性種を含む粒子を含み、ここで該方法は、表面に静電潜像を形成すること；静電インク組成物と表面を接触させて、粒子の少なくともいくつかが表面に付着して、表面上に現像されたトナー画像を形成すること、およびトナー画像を基材に転写することを含む。
【００８９】
いくつかの例では、静電画像を提供すること、および本明細書に記載されているような樹脂および導電性種を含む静電インク組成物を用いて静電画像を現像することを含む印刷方法が提供される。さらに、この方法は、現像された像を現像された表面から最終的な基材に転写することをさらに含むことができる。現像された画像を転写することは、最初に画像を中間転写部材に転写し、次いでそこから画像を最終的な基材に転写することを含むことができる。
【００９０】
いくつかの例では、（潜在性）静電画像が形成または現像される表面は、回転部材、例えば円筒形状の上であってよい。（潜在性）静電画像が形成または現像される表面は、フォトイメージングプレート（ＰＩＰ）の部分を形成してもよい。この方法は、本発明の静電インク組成物を固定電極と回転部材との間に通過させることを含んでもよく、それは（潜在性）静電画像をそこに有する面を有する部材であってもよいし、（潜在性）静電画像をそこに有する面に接する部材であってもよい。固定電極と回転部材との間に電圧が印加され、それにより例えば樹脂および細長い導電性種を含む粒子が回転部材の表面に付着する。
【００９１】
中間転写部材は、存在する場合、例えば８０〜１６０℃の温度に加熱されてもよい回転可撓性部材であってもよい。印刷基材または最終的な基材は、任意の適切な基材であってもよい。基材は、その上に画像が印刷され得る任意の適切な基材であり得る。基材は、その上に印刷されたトレースよりも低い導電率を有してもよい。基材は、電気絶縁材料を含むことができる。基材は、半導体材料を含むことができる。基材は、有機または無機材料から選択された材料を含むことができる。材料は、天然高分子材料、例えばセルロースを含んでいてもよい。材料は、合成ポリマー材料、例えば、アルキレンモノマーから形成されたポリマー、限定されるものではないが、ポリエチレンおよびポリプロピレン、およびコポリマー、例えばスチレン−ポリブタジエンなどを含むことができる。材料は、シート状であってもよい金属を含んでもよい。金属は、例えば、アルミニウム（Ａｌ）、銀（Ａｇ）、錫（Ｓｎ）、銅（Ｃｕ）、これらの混合物から選択、またはそれらから作られてもよい。いくつかの例では、基材はセルロース紙を含む。いくつかの例では、セルロース紙は、ポリマー材料、例えば、スチレン-ブタジエン樹脂から形成されたポリマーで被覆されている。いくつかの例では、セルロース紙は、ポリマー材料でその表面に（インクで印刷する前に）結合された無機材料を有し、ここで無機材料は、例えばカオリナイトまたは炭酸カルシウムから選択することができる。基材は、いくつかの例では紙のようなセルロース系印刷基材である。セルロース系印刷基材は、いくつかの例では、例えばその上にポリマー材料のコーティングを有する、被覆されたセルロース系印刷基材である。
【００９２】
図１は、液体電子写真印刷（ＬＥＰ）の例を用いて導電トレースを作成する方法の一例の概略図を示す。これは、導電性の細長い種の整列の推定機序を示す。ステップ１０１は、ＰＩＰなどの現像の表面に転写された樹脂粒子（１００Ａ）およびキャリア液体（簡略化のために図示せず）内にランダムに分散した長細い導電性種（１００Ｂ）を含む静電インク組成物を示す。次に、これらの導電性種１００Ｂを含む樹脂粒子１００Ａを中間転写体（例えば、ブランケット）に転写する（ステップ１０２）。組成物を加熱（Δ）してキャリア液体を蒸発させ、樹脂粒子同士を融合させる（ステップ１０３）。キャリア液体が実質的に蒸発すると、静電インク粒子は実質的に一緒に融合される（ステップ１０４）。静電インク粒子が溶融している間に、細長い導電性種は互いに整列して、通った導電性の線を与える（ステップ１０５）。
【実施例】
【００９３】
以下に、本明細書に記載の方法および組成物の例を示す。したがって、これらの例は、本開示の限定として考慮されるべきではなく、本開示の組成物の例をどのように作製するかを教示するためにあるにすぎない。このように、代表的な数の組成物およびその製造方法が本明細書に開示される。
【００９４】
配合物中で試験した予備樹脂はAC-5120（Honeywell（登録商標））であった。以下に、AC-5120樹脂を用いた３０％粒子充填（ＰＬ）カーボンナノチューブインクの調製プロセスを説明する。
【００９５】
第１段階として、AC-5120樹脂を、ISOPAR（登録商標）L（Exxon製のイソパラフィン油）キャリア液体を用いて６０ｒｐｍの速度で１時間、ロスダブルプラネタリーミキサー中で１２０℃に加熱した。次いで温度を下げ、混合物が室温に達するまで混合を続ける。混合中、ポリマーはIsopar中で溶媒和し、そして冷却中に、キャリア液体中のポリマー混合物の顆粒（溶媒和されたキャリア液体を伴う）が製造される。次に、得られた樹脂を使用して、以下に記載の静電インク組成物を製造することができる。
【００９６】
第１に、アトライタは、６００ＲＰＭ未満の中程度の速度で作動させた。使用したアトライタはUnion Processから入手可能なアトライタＳ１であった。第２に、アトライタの温度を３５℃に設定した。第３に、以下の材料をアトライタに入れた：溶媒和された樹脂（上記で得られたもの）およびカーボンナノチューブ（ＣＮＴ）［NanoCyl製のNC7000：外径：８〜１５ｎｍ、内径：３〜５ｎｍ、長さ：０．５〜２．０μｍ］、樹脂：ＣＮＴの重量比が７０：３０、さらに電荷ディレクタＶＣＡ（アルミニウムジ-およびトリ-ステアレート、およびパルミテート塩）を樹脂：電荷ディレクタの重量比４０：１で一緒にした。第４に、Isopar-Lを添加し、アトライタ中の不揮発性固体（ＮＶＳ）含量は１５重量％であった。
【００９７】
次いで、組成物を２５０ｒｐｍで８時間粉砕した。
【００９８】
粉砕から得られた静電インク組成物をHP Indigo pressで１２の分離（層）で印刷した。得られたトレースの抵抗を、Lutron MO-2013 Precision Milliohm Meterを用いて複数回測定し、計算された平均抵抗対導電率のプロットを図２Ｂに示す。
【００９９】
上記で製造した組成物と同一の組成物を作製したが、カーボンナノチューブの充填レベルは４０重量％（組成物の全固形分）であった。この組成物はまたHP Indigo pressで１２の分離で印刷され、得られたトレースの導電率が測定された。導電率および抵抗のプロットを図２Ｂに示す。両方の組成物中で樹脂を使用することにより、カーボンナノチューブを十分に被覆し、良好な帯電安定性を提供しながら、３０％および４０％の高充填レベルを可能にした。
【０１００】
組成物、方法および関連する態様は、特定の例を参照して記載されているが、当業者は、本開示の精神から逸脱することなく、様々な改変、変更、省略および置換を行うことができることを理解するであろう。したがって、組成物、方法および関連する態様は、添付の特許請求の範囲によってのみ限定されることが意図される。任意の従属クレームの特徴は、独立請求項または他の従属クレームのいずれかの特徴と組み合わせることができる。
【図１】
2019506635.tif 000002
【図２Ａ】
2019506635.tif 000003
【図２Ｂ】
2019506635.tif 000004
【国際調査報告】
2019506635.tif 000005
2019506635.tif 000006
2019506635.tif 000007